Brevet FR2013651A1 — publié le 19700403

La présente invention se ranporte à un procédé pour augmenter la stabilité à l'hydratation de pierres réfractaires fabriquées à partir de dolomite ou de chaux calcinée, en recarbonatant la surface de ces pierres à 4G0-800 C en présence d'anhydride c:3:r- bonique. On augmente la stabilité @ l'hydnatation et: la stabilité au stockage de pierres réfractaires, fabriquées à @artir de dolomite ou de chaux calcinée, en traitant ces pierres à 400-800 C par de l'anhydride carboniaue, de sorte ou'aux endroits des pierres accessibles au gaz, il se forme, à nartir du CaO libre ou du CaO contenu dans la dolomite, du carbonate de calcium, oui est stable à l'hydratation et forme une couche nrotectrice contre l'hydratation pour le CaO libre encore présent. Une variante de ce procédé consiste à produire l'anhydride carbonique nécessaire par combustion de matières combustibles ajoutées. Il a été trouvé à présent qu'il est très avantageux pour réduire l'hydratation de revêtements réfractaires de fours au cours de longues nériodes d'arrêt, de soumettre les revêtements à un traitement gazeux par l'anhydride carbonique pendant le refroidissement du four. Toute une série de fours industriels, tels que convertisseurs, fours à cuve et fours rotatifs, sont revêtus de pierres réfractaires à base de dolomite calcinée ou frittée. Ces fours servent par exemple à la fabrication de chaux calcinée, de dolomite calcinée ou de ciment. Le plus souvent, les fours rotatifs ne sont seulement revêtus de pierres en dolomite que dans la zone de frittage ou seulement même dans des parties de cette zone, tandis qu'on utilise d'autres pierres pour les zones de préchauffage ou de calcination.Au cours des longues périodes d'arrêt, notamment de fours rotatifs, pendant les réparations du four ou nendant les périodes d'arrêt du fonctionnement du four, le révêtement en dolomite est soumis. à l'humidité de l'air, de sorte ru'il se nroduit de l'hydratation notamment aux endroi-es où il s'est formé de netits dépôts dans le four J ciment. les mesures de @rotection usielles, antérieures, consistaient à fermer le four d'un côté ou des deux côtés avec des dispositifs du type formant couvercle ou écluse.Pour les @aisons données ci-dessus, on s'est souvent abstenu, principalement avec les fours à ciment, d'effectuer des revêtements de la zone de frittare et en @@rticulier @e la zone de nréchauffare avec des pierres en dolouite. D'après la présente invention, il est possible de maintenir, de façon simple, le garnissage en dolomite, même pendant de lonues périodes d'arrêt, sans mesures Ae précaution spéciales. A cet effet, après arrêt du brûleur, on introduit dans le four de 'anhydride carbone use ou un gaz résiduel contenant de l'anhydride carbonique pendant la période de refroidissement dans la zone de température de GG à 400C, et, de préférence, avec étranglement du tirage. On peut également produire l'anhydride carbonique dans le four, par exemple en introduisant du coke ou en suspendant un Fanier à coke, connu, -à la tête du four. Le C02 produit une recarbonatation des surfaces du garnis sae en dolomite accessibles au gaz et il pénètre même dans les fentes capillaires que l'on redoute et oui se forment de temps en temps lors du refroidissement. Un autre perfectionnement du procédé consiste en ce aue, à la partie du revêtement contenant de la chaux ou de la dolomite, on applique de la poix ou du goudron liquide, encore chaud, par exemple, par pulvérisation ou par conduction, après achèvement du traitement au C02. 1 - Procé@é pour amélio@er la stabilité à l'hydratation de pierres réfractaires fabriouées à partir de dolomite ou de chaux @ar recarbonatation des surfaces à 400-800 C en présence d'anhydride carbonique, caractérisé en ce qu'avant les lon@s arrêts se fours avec revêtements contenant de la dolomite cu de la chaux, on effectue pendant la période de refroidissement un traitement gazeux avec de l'anhydride carbonique. 2 - Procédé suivant revendication 1, caractérisé en ce que, sur le revêtement, on applique de la noix ou du goudron liouide à la fin du traitement gazeux.